(57)【要約】【課題】本発明は、金属ナノ粒子を用いた紫外線遮断材料を開示する。【解決手段】紫外線遮断材料は、表面プラズモン吸収波長を用いて紫外線波長を吸収遮断するナノサイズの金属粒子および誘電体を含んでおり、金属ナノ粒子の表面プラズモン吸収波長または誘電体によって転移されたプラズモン吸収波長で紫外線波長または特定の波長を吸収遮断させることで、携帯電話などの画像表示装置への適用時に優れた視認性を発揮する。【選択図】図２
2008174745.tif 000002
【特許請求の範囲】
【請求項１】
紫外線遮断材料であって、
表面プラズモン吸収波長を用いて紫外線波長を吸収遮断するナノサイズの金属粒子および誘電体を含んで構成され、
前記金属ナノ粒子は、金、白金、パラジウム、イリジウム、ロジウム、銀、ルテニウム、アルミニウム、銅、テルル、ビスマス、鉛、鉄、セリウム、モリブデン、ニオブ、タングステン、アンチモン、スズ、バナジウム、マンガン、ニッケル、コバルト、亜鉛、およびチタンで成される群から選択される１つ以上であることを特徴とする金属ナノ粒子を用いた紫外線遮断材料。
【請求項２】
前記金属ナノ粒子は、前記誘電体にコーティングされてなることを特徴とする請求項１に記載の金属ナノ粒子を用いた紫外線遮断材料。
【請求項３】
前記紫外線遮断材料は、前記金属ナノ粒子を含む層上に前記誘電体で成された層を積層した構造であることを特徴とする請求項１に記載の金属ナノ粒子を用いた紫外線遮断材料。
【請求項４】
前記紫外線遮断材料は、４００ｎｍないし５００ｎｍ範囲の波長を吸収遮断することを特徴とする請求項１〜３のいずれか１項に記載の金属ナノ粒子を用いた紫外線遮断材料。
【請求項５】
前記金属ナノ粒子は、銀であることを特徴とする請求項１〜４のいずれか１項に記載の金属ナノ粒子を用いた紫外線遮断材料。
【請求項６】
前記誘電体は、無機粒子、有機−無機複合体、および有機ポリマーで成される群から選択される１つ以上であることを特徴とする請求項１〜５のいずれか１項に記載の金属ナノ粒子を用いた紫外線遮断材料。
【請求項７】
前記誘電体は、二酸化チタンであることを特徴とする請求項１〜６のいずれか１項に記載の金属ナノ粒子を用いた紫外線遮断材料。
【請求項８】
前記紫外線遮断材料は、画像表示装置用であることを特徴とする請求項１〜７のいずれか１項に記載の金属ナノ粒子を用いた紫外線遮断材料。
【請求項９】
複数発光素子、
前記発光素子から出射された光が進行する導光板と、
前記導光板の上面に設けられ、数字キーボードおよび文字キーボードで成された多数のキーボタンと、
前記導光板に設けられ、光を前記キーボタン側に反射する多数の反射パターンと、
前記多数の反射パターンの下部に設けられた多数の突起と、
前記多数の突起に対応する多数のスィッチとが備えられたスィッチ基板、
を備える電子機器のキーパッドアセンブリにおいて、
前記キーボタンの数字キーボードの下部には、前記発光素子から生成される光の波長のサイズに応じて反応または無反応し、多様な色相に変換させる色相発現光フィルタ層が設けられており、
前記キーボタンの文字キーボードの下部には、紫外線波長を吸収遮断する紫外線遮断光フィルタ層を含んで構成されることを特徴とする電子機器のキーパッドアセンブリ。
【請求項１０】
前記紫外線遮断光フィルタ層は、
表面プラズモン吸収波長を用いて紫外線波長を吸収遮断するナノサイズの金属粒子およ
び誘電体を含んで構成され、
前記金属ナノ粒子は、金、白金、パラジウム、イリジウム、ロジウム、銀、ルテニウム、アルミニウム、銅、テルル、ビスマス、鉛、鉄、セリウム、モリブデン、ニオブ、タングステン、アンチモン、スズ、バナジウム、マンガン、ニッケル、コバルト、亜鉛、およびチタンで成される群から選択される１つ以上であることを特徴とする請求項９に記載の電子機器のキーパッドアセンブリ。
【請求項１１】
前記金属ナノ粒子は、前記誘電体にコーティングされてなることを特徴とする請求項１０に記載の電子機器のキーパッドアセンブリ。
【請求項１２】
前記紫外線遮断光フィルタ層は、前記金属ナノ粒子を含む層上に前記誘電体で成された層を積層した構造であることを特徴とする請求項１０に記載の電子機器のキーパッドアセンブリ。
【請求項１３】
前記紫外線遮断光フィルタ層は、４００ｎｍないし５００ｎｍ範囲の波長を吸収遮断することを特徴とする請求項１０〜１２のいずれか１項に記載の電子機器のキーパッドアセンブリ。
【請求項１４】
前記金属ナノ粒子は、銀であることを特徴とする請求項１０〜１３のいずれか１項に記載の電子機器のキーパッドアセンブリ。
【請求項１５】
前記誘電体は、無機粒子、有機−無機複合体、および有機ポリマーで成される群から選択される１つ以上であることを特徴とする請求項１０〜１４のいずれか１項に記載の電子機器のキーパッドアセンブリ。
【請求項１６】
前記誘電体は、二酸化チタンであることを特徴とする請求項１０〜１５のいずれか１項に記載の電子機器のキーパッドアセンブリ。
【発明の詳細な説明】
【技術分野】
【０００１】
本発明は、紫外線遮断材料に関し、より詳細には、紫外線波長を吸収遮断する金属ナノ粒子および誘電体を含むことで紫外線波長を効果的に遮断させ、携帯電話などの画像表示装置への適用時に優れた視認性を発揮する金属ナノ粒子を用いた紫外線遮断材料およびこれを用いた画像表示装置に関する。
【背景技術】
【０００２】
最近、ＤＭＢ（ｄｉｇｉｔａｌ  ｍｕｌｔｉｍｅｄｉａ  ｂｒｏａｄｃａｓｔｉｎｇ；大韓民国が採用した小型携帯機器用のデジタル放送規格。日本の「携帯電話・移動体端末向けの１セグメント部分受信サービス」（ワンセグ）に相当するもの。）などを含む携帯電話はもちろん、パーソナルコンピュータ、Ｗｉｂｒｏ（ワイブロ；大韓民国で開発された高速無線通信技術。ＷｉＭＡＸを基礎に規格を拡張した、大韓民国独自の無線アクセスの一種。２００５年１２月にＩＥＥＥ（国際電気電子学会）によって「Ｍｏｂｉｌｅ  ＷｉＭＡＸ」（ＩＥＥＥ８０２．１６ｅ）規格の一部として標準化されたもの。）端末機、超高速データ通信、テレマティックス端末機、ＤＶＤ、ナビゲーションなどの多様な画像表示装置分野において、システム性能を向上するための技術の向上が絶えず求められている。
【０００３】
しかし、画像表示装置においては、発現したい色を思い通りに具現できないという問題点が発生している。例えば、紫外線発光素子を用いる画像表示装置においては、紫外線発光素子の光源から紫色波長が漏出するなどの現象が現われることがある。特に、複数の発光素子を用いた画像表示装置の場合には、相違する発光素子の光源影響または各発光素子を最適化するために採用された光フィルタ層内の材料物質の干渉により、各発光素子の光源が適用される際には発現したい色が思い通りに具現されず、変質する現象がより深刻化している。
【０００４】
感知器（ｓｅｎｓｏｒ）分野においては、表面プラズモン共鳴（ＳＰＲ；ｓｕｒｆａｃｅ  ｐｌａｓｍｏｎ  ｒｅｓｏｎａｎｃｅ）を用いることで、生体分子の結合親和度を測定したり検出物の含量を測定したりしている。ここで、表面プラズモンとは、金などの金属から出る光−電子効果であって、特定の波長の光が金属に照射されれば、大部分の光エネルギーが自由電子に転移される共鳴現象が起こるようになる。その結果として、表面波が生じるときに現われる現象が表面プラズモン共鳴と呼ばれ、このときに入射光が反射光に変化せずに表面に沿って伝達されるようになる。このような現象が生体感知器に有効に用いられる根拠は、金属と接合した試料表面における物質造成変化に伴って共鳴波長移動が起こるためである。すなわち、感知器は、表面で生成される結合が増加するほど波長移動が増加し、その結果として定量的な結果が得られるという原理を用いたものである。
【０００５】
表面プラズモンの吸収波長は、金属種類、金属粒子のサイズ、コーティングの可否、およびコーティング物質の誘電率に伴って波長転移（ｓｈｉｆｔ）が起こる。表面プラズモン吸収ピークの位置は、ミー共鳴状態（Ｍｉｅ  ｒｅｓｏｎａｎｃｅ  ｃｏｎｄｉｔｉｏｎ）によって予測することができる。
【０００６】
【数１】
2008174745.tif 000003
【０００７】
例えば、銀、金、および銅の表面プラズモンの吸収は、それぞれ約４００ｎｍ、５３０ｎｍ、および５７０ｎｍとなり、金属粒子のサイズが小さいほど短波長で移動するようになる。また、金を二酸化ケイ素（ＳｉＯ２）でコーティングする場合には約５１０ないし５４０ｎｍで波長が転移（シフト）され、二酸化チタン（ＴｉＯ２）でコーティングする場合には約６４０ｎｍで波長が転移されるが、これは、ＳｉＯ２に比べてＴｉＯ２の誘電率がより大きいためである（非特許文献１参照）。また、銀をＳｉＯ２でコーティングする場合には、約４２５ｎｍで波長を転移（シフト）させることができるものと知られている。
【０００８】
しかし、表面プラズモン共鳴技術は、現在では感知器分野に限定および局地化されているだけであり、これを画像表示装置分野において特定の波長を吸収遮断するための目的として用いられてはいない。
【０００９】
これにより、画像表示装置などの視認性を向上させるための紫外線波長吸収材料として、金属粒子の表面プラズモン共鳴を用いた技術の開発が求められている。
【非特許文献１】Minyung Lee et al,「Third-order optical nonlinearities of sol-gel-processed Au-SiO2 thin films in the surface plasmon absorption region」,J.of Non-Crystalline Solids 211(1997),143-149
【発明の開示】
【発明が解決しようとする課題】
【００１０】
本発明は、前記のような要求に応じて、金属ナノ粒子の表面プラズモン吸収波長を用いて紫外線波長または（および）紫色波長のような特定の波長を吸収遮断する紫外線遮断材料を提供することを目的とする。
【００１１】
また、本発明は、金属ナノ粒子に誘電体をコーティングしたり積層構造で形成したりすることで、表面プラズモン吸収波長を所望する波長位置に転移（シフト）させ、紫外線波長または（および）特定の波長を吸収遮断することで、視認性が向上した画像表示装置を提供することを目的とする。
【００１２】
また、本発明は、金属ナノ粒子の表面プラズモン吸収波長または（および）誘電体による吸収波長の転移（シフト）を用いて紫外線波長または（および）特定の波長を吸収遮断することで、紫外線発光素子の発光時に紫色などの特定の波長が漏出することを遮断する電子機器のキーパッドアセンブリを提供することを目的とする。
【課題を解決するための手段】
【００１３】
本発明に係る金属ナノ粒子を用いた紫外線遮断材料は、表面プラズモン吸収波長を用いて紫外線波長を吸収遮断するナノサイズの金属粒子（本発明では、「ナノサイズの金属粒子」を単に「金属ナノ粒子」ともいう。）および誘電体を含んで構成され、前記金属ナノ粒子は、金（Ａｕ）、白金（Ｐｔ）、パラジウム（Ｐｄ）、イリジウム（Ｉｒ）、ロジウ
ム（Ｒｈ）、銀（Ａｇ）、ルテニウム（Ｒｕ）、アルミニウム（Ａｌ）、銅（Ｃｕ）、テルル（Ｔｅ）、ビスマス（Ｂｉ）、鉛（Ｐｂ）、鉄（Ｆｅ）、セリウム（Ｃｅ）、モリブデン（Ｍｏ）、ニオブ（Ｎｂ）、タングステン（Ｗ）、アンチモン（Ｓｂ）、スズ（Ｓｎ）、バナジウム（Ｖ）、マンガン（Ｍｎ）、ニッケル（Ｎｉ）、コバルト（Ｃｏ）、亜鉛（Ｚｎ）、およびチタン（Ｔｉ）で成される群から選択される１つ以上である。
【００１４】
本発明に係る金属ナノ粒子を用いた紫外線遮断材料において、前記金属ナノ粒子は、前記誘電体にコーティングされるようになる。
【００１５】
また、本発明の他の一側（一実施形態）によれば、前記金属ナノ粒子を用いた紫外線遮断材料において、紫外線遮断材料は、前記金属ナノ粒子を含む層上に前記誘電体で成された層を積層した構造で成されるようになる。ここで、「誘電体で成された層」とは、以下に説明する誘電体材料のみからなる層と狭く解されるものではなく、後述する実施例に示すように適当なバインダ材料など適宜利用可能な材料を併用して成された層を含むものである。
【００１６】
本発明に用いられる誘電体として、当技術分野で用いられるものは、どれも使用が可能である。例えば、前記誘電体として、ＳｉＯ２、ＴｉＯ２などのような無機粒子、シルセスキオキサン（ｓｉｌｓｅｓｑｕｏｘａｎｅ）のような有機−無機複合体、ポリスチレンのような有機ポリマーなどの使用が可能であるが、誘電体の種類がこれらに限定されるものではない。本発明では、誘電率が相違した誘電体の適切な選択により、表面プラズモン吸収波長の位置を所望する波長位置に転移（シフト）できるようになる。また、本発明では、金属ナノ粒子の粒子サイズ、体積の比率などの変数を相違させることで、表面プラズモン吸収波長の位置を所望する位置に転移（シフト）させることができる。
【００１７】
本発明に係る金属ナノ粒子を用いた紫外線遮断材料は、４００ｎｍないし５００ｎｍ範囲の波長を吸収遮断することができる。
【００１８】
本発明に係る金属ナノ粒子を用いた紫外線遮断材料において、前記金属ナノ粒子は銀であり得る。このとき、銀ナノ粒子は、粒子サイズ、誘電体のコーティング、または積層によって４００ｎｍないし４３０ｎｍ帯の波長を吸収遮断するようになる。
【００１９】
本発明の他の一側（一実施形態）によれば、前記紫外線遮断材料は、画像表示装置用である。
【００２０】
本発明の他の一側（一実施形態）によれば、前記画像表示装置として、電子機器のキーパッドアセンブリが挙げられる。本発明に係る電子機器のキーパッドアセンブリは、複数の発光素子と、前記発光素子から出射された光が進行する導光板と、前記導光板の上面に設けられ、数字キーボードおよび文字キーボードで成された多数のキーボタンと、前記導光板に設けられ、光を前記キーボタン側に反射する多数の反射パターンと、前記多数の反射パターンの下部に設けられた多数の突起と、前記多数の突起に対応する多数のスィッチが備えられたスィッチ基板とを備える電子機器のキーパッドアセンブリにおいて、前記キーボタンの数字キーボードの下部には、前記発光素子から生成される光の波長のサイズに応じて反応または無反応して多様な色相に変換させる色相発現光フィルタ層が設けられており、前記キーボタンの文字キーボードの下部には、紫外線波長を吸収遮断する紫外線遮断光フィルタ層を含んで構成されるようになる。
【００２１】
本発明に係る電子機器のキーパッドアセンブリにおいて、前記紫外線遮断光フィルタ層は、表面プラズモン吸収波長を用いて紫外線波長を吸収遮断するナノサイズの金属粒子および誘電体を含んで構成され、前記金属ナノ粒子は、Ａｕ、Ｐｔ、Ｐｄ、Ｉｒ、Ｒｈ、Ａ
ｇ、Ｒｕ、Ａｌ、Ｃｕ、Ｔｅ、Ｂｉ、Ｐｂ、Ｆｅ、Ｃｅ、Ｍｏ、Ｎｂ、Ｗ、Ｓｂ、Ｓｎ、Ｖ、Ｍｎ、Ｎｉ、Ｃｏ、Ｚｎ、およびＴｉで成される群から選択される１つ以上である。
【００２２】
本発明に係る電子機器のキーパッドアセンブリにおいて、前記金属ナノ粒子は、前記誘電体にコーティングされるようになる。また、前記紫外線遮断光フィルタ層は、前記金属ナノ粒子を含む層上に前記誘電体で成された層を積層した構造で成されることもできる。
【００２３】
本発明に係る電子機器のキーパッドアセンブリにおいて、前記紫外線遮断光フィルタ層は、４００ｎｍないし５００ｎｍ範囲の波長を吸収遮断する。
【００２４】
本発明に係る電子機器のキーパッドアセンブリにおいて、前記金属ナノ粒子は銀であり得る。
【００２５】
本発明に用いられる誘電体として、当技術分野で用いられるものは、どれも使用が可能である。例えば、前記誘電体として、ＳｉＯ２、ＴｉＯ２などのような無機粒子、シルセスキオキサンのような有機−無機複合体、ポリスチレンのような有機ポリマーなどの使用が可能であるが、誘電体の種類がこれらに限定されるものではない。本発明では、誘電率が相違する誘電体の適切な選択により、表面プラズモン吸収波長の位置を所望する波長位置に転移（シフト）できるようになる。また、本発明では、金属ナノ粒子の粒子サイズ、体積の比率などの変数を相違させることで、表面プラズモン吸収波長の位置を所望する位置に転移（シフト）させることができる。
【発明の効果】
【００２６】
以上で詳察するように、本発明に係る紫外線遮断材料は、表面プラズモンの吸収波長を用いて紫外線波長を吸収遮断する金属ナノ粒子を用いることで、紫外線波長を効果的に吸収遮断することができる。
【００２７】
また、本発明に係る紫外線遮断材料は、金属ナノ粒子のサイズまたは体積量の調節、または適宜選択された誘電体によるコーティングまたは誘電体の積層によって表面プラズモン吸収波長を所望する波長位置に転移させることで、特定の波長を吸収遮断することができる。
【００２８】
本発明に係る金属ナノ粒子を用いた紫外線遮断材料は、金属ナノ粒子の表面プラズモン吸収波長または（および）誘電体による転移吸収波長を用いて紫外線波長または（および）特定の波長を吸収遮断することで、画像表示装置などに適用されて視認性を効果的に向上させることができる。「または（および）」は、「および／または」と同じ意味内容である。
【００２９】
また、本発明に係る電子機器のキーパッドアセンブリは、金属ナノ粒子の表面プラズモン吸収波長または（および）誘電体による転移吸収波長を用いて紫外線波長を吸収遮断することで、紫外線発光素子が発光する際に紫色が漏出することを遮断することができる。
【００３０】
また、本発明は、キーパッドアセンブリなどの画像表示装置において、カラーフィルタとの適切な併用によって、紫外線遮断効果だけでなく、より精密な白色光維持効果を達成することもできる。
【発明を実施するための最良の形態】
【００３１】
本発明に係る電子機器のキーパッドアセンブリの一例を図１を参照して説明すれば、次の通りとなる。
【００３２】
図１ａないし図１ｃは、本発明によって、金属ナノ粒子を用いた紫外線遮断材料を採用したキーパッドアセンブリの一例であって、使用モードに応じて選択的に文字または数字を照明できるキーパッドアセンブリの構成を示した図である。図１ａに示されたキーパッドアセンブリの構成を見れば、発光素子として紫外線（ＵＶ）発光素子１４０と白色発光素子１５０を用いており、キーボタンの数字キーボードの下部１１０には、発光素子から出射される光波長に応じて選択的に反応または無反応して光を多様な色相に変換させる蛍光体粒子（図中、球形粒子で模式的に表示される）を含有する色相発現光フィルタ層が形成されており、キーボタンの文字キーボードの下部１２０には、紫外線波長を吸収遮断する金属ナノ粒子（図中、球形粒子で模式的に表示される）を含有する紫外線遮断光フィルタ層が形成されている。すなわち、図１ｂに示されるように、ＵＶ発光素子が発光する際には、数字キーボード部分の蛍光体粒子によって数字が点灯し、図１ｃに示されるように、白色発光素子が発光する際には、数字と文字が点灯するようになる。本発明は、金属ナノ粒子を含む紫外線遮断光フィルタ層の形成として、ＵＶ発光素子が発光するときに紫色波長を吸収遮断することで、紫色の漏出現象を防ぐことができる。
【００３３】
本発明では、キーパッドアセンブリなどの画像表示装置で白色光の維持効果を高めるために、白色調節光フィルタ層を追加で用いるようになる。ここで、白色調節光フィルタ層は、白色光を透過させて画像表示部に究極的に白色が具現されるようにできるものであれば、どれでも使用が可能である。本発明に使用可能な白色調節光フィルタ層の一例として、ブルーカラーフィルタのようなカラーフィルタ層が挙げられる。このとき、カラーフィルタ層のカラーフィルタ材料の含量は特に限定されず、白色の具現が可能な範囲で適宜に選択されて調整することができる。また、カラーフィルタ層は、有機物材料であるか無機物材料であるかに拘らず、どれでも使用が可能である。
【００３４】
本発明に係る電子機器のキーパッドアセンブリにおいて、複数の発光素子は、紫外線発光素子および白色発光素子を含んで構成される。紫外線発光素子から出射される光の波長の幅は３２０ｎｍないし４５０ｎｍであり、中心波長は約３８０ｎｍないし４２０ｎｍまたは３５０ｎｍないし４５０ｎｍとなり、好ましくは中心波長が約４００ｎｍであるが、これに限定されるものではない。波長の幅および中心波長の位置は、紫外線発光素子として用いられる光源の種類および品質によって決まる。
【００３５】
本発明の他の一側（一実施形態）によれば、電子機器のキーパッドアセンブリに用いられる色相発現光フィルタ層は、レッド（Ｒ）、グリーン（Ｇ）、およびブルー（Ｂ）色で発光する蛍光体で成されており、紫外線発光素子から出射された光に反応してそれぞれの色を混合して多様な色を発光し、白色発光素子から出射された白色光に反応せずに白色光を発光する。
【００３６】
本発明に係る金属ナノ粒子を用いた紫外線遮断材料において、金属ナノ粒子の含量および紫外線遮断材料の厚さは特に限定されず、吸収遮断しようとする紫外線の光源の種類、品質、および光源の強度によって適切に調整することができる。
【００３７】
なお、おおよその目安につき、以下に簡単に説明する。
【００３８】
金属ナノ粒子（特に銀ナノ粒子）、バインダ（実施例参照）および誘電体（特にＴｉＯ２）混合物を用いて層（金属ナノ粒子が誘電体にコーティングされてなる形態）を形成する場合、金属ナノ粒子の含量は、紫外線遮断材料全体に対して０．００１〜１質量％、好ましくは０．００１〜０．２質量％、より好ましくは０．００５〜０．０５質量％の範囲とするのがよい。ただし、上記範囲を外れる場合であっても、本発明の作用効果を奏するものであれば、本発明の技術範囲に含まれるものであることは言うまでもない。
【００３９】
上記の場合の金属ナノ粒子単独でのサイズ（平均粒子径）は、１〜２０ｎｍ、好ましくは１〜１０ｎｍ、より好ましくは３〜６ｎｍの範囲とするのがよい。ただし、上記範囲を外れる場合であっても、本発明の作用効果を奏するものであれば、本発明の技術範囲に含まれるものであることは言うまでもない。
【００４０】
また、上記誘電体に含まれた金属ナノ粒子（誘電体コーティング層ないし膜を含む）のサイズ（平均粒子径）は、１〜２０ｎｍ、好ましくは１〜１０ｎｍ、より好ましくは３〜６ｎｍの範囲とするのがよい。ただし、上記範囲を外れる場合であっても、本発明の作用効果を奏するものであれば、本発明の技術範囲に含まれるものであることは言うまでもない。
【００４１】
また、上記誘電体の含量は、紫外線遮断材料全体に対して１〜７０質量％、好ましくは１０〜５０質量％、より好ましくは２０〜５０質量％の範囲とするのがよい。ただし、上記範囲を外れる場合であっても、本発明の作用効果を奏するものであれば、本発明の技術範囲に含まれるものであることは言うまでもない。
【００４２】
更に、上記紫外線遮断材料の厚さは、１〜２００μｍ、好ましくは５〜５０μｍ、より好ましくは１５〜２５μｍの範囲とするのがよい。ただし、上記範囲を外れる場合であっても、本発明の作用効果を奏するものであれば、本発明の技術範囲に含まれるものであることは言うまでもない。
【００４３】
次に、金属ナノ粒子（特に銀ナノ粒子）およびバインダ（実施例参照）の混合物を用いて層（金属ナノ粒子を含む層）を形成した後、その上に誘電体（特にＴｉＯ２）で成された層を形成する場合（積層構造）、金属ナノ粒子の含量は、「金属ナノ粒子を含む層（金属ナノ粒子＋バインダ＋誘電体）」全体に対して０．００１〜１質量％、好ましくは０．００１〜０．２質量％、より好ましくは０．００５〜０．０５質量％の範囲とするのがよい。また金属ナノ粒子の含量は、「紫外線遮断材料（金属ナノ粒子を含む層＋誘電体で成された層）」全体に対しては０．００１４〜１．４質量％、好ましくは０．００１４〜０．２９質量％、より好ましくは０．００７〜０．０７質量％の範囲とするのがよい。ただし、上記範囲を外れる場合であっても、本発明の作用効果を奏するものであれば、本発明の技術範囲に含まれるものであることは言うまでもない。
【００４４】
上記の場合の金属ナノ粒子のサイズ（平均粒子径）は、１〜２０ｎｍ、好ましくは１〜１０ｎｍ、より好ましくは３〜６ｎｍの範囲とするのがよい。ただし、上記範囲を外れる場合であっても、本発明の作用効果を奏するものであれば、本発明の技術範囲に含まれるものであることは言うまでもない。
【００４５】
また、上記の場合に誘電体の含量は、「誘電体で成された層」全体に対して１〜７０質量％、好ましくは１０〜５０質量％、より好ましくは２０〜５０質量％の範囲とするのがよい。ただし、上記範囲を外れる場合であっても、本発明の作用効果を奏するものであれば、本発明の技術範囲に含まれるものであることは言うまでもない。
【００４６】
更に、上記の場合に「紫外線遮断材料」全体の厚さは、１〜２００μｍ、好ましくは５〜５０μｍ、より好ましくは１５〜２５μｍの範囲とするのがよい。紫外線遮断材料のうち「金属ナノ粒子を含む層」の厚さは、０．３〜５０μｍ、好ましくは１〜１５μｍ、より好ましくは５〜１０μｍの範囲とするのがよい。一方、「誘電体で成された層」の厚さは、０．７〜１５０μｍ、好ましくは４〜４５μｍ、より好ましくは１０〜２５μｍの範囲とするのがよい。ただし、これらの厚さが、上記範囲を外れる場合であっても、本発明の作用効果を奏するものであれば、本発明の技術範囲に含まれるものであることは言うまでもない。
【００４７】
以下、実施例を挙げて、本発明の構成および発明効果をより詳細に説明する。下記の実施例は、本発明の内容を説明するものであるが、本発明の内容がこれに限定されるものではない。
【実施例】
【００４８】
下記表１の組成（造成）のように、トルエン中に１ｗｔ％の含量で含有された銀溶液を透明インク（バインダ：ノグォン（Ｎｏｋｗｏｎ）社製造のＣＮＩ  ＩＮＳ−０００  ＩＮＫを使用）に混ぜ、ミーリング装置（ｍｉｌｌｉｎｇ  ｍａｃｈｉｎｅ）を用いて上記バインダ中に銀ナノ粒子を分散して（または、銀前駆体（ｐｒｅｃｕｒｓｏｒ）粒子を分散して）、平均粒子径５ｎｍの銀ナノ粒子を含む層（厚さ（１０μｍ）を形成した後、当該銀ナノ粒子を含む層上に誘電体としてＴｉＯ２層（上記透明インクに用いたバインダ１ｇ＋ＴｉＯ２１ｇ）をコーティングすることで、誘電体ＴｉＯ２で成された層（厚さ１０μｍ）を積層した構造である、銀ナノ粒子を用いた紫外線遮断複合層（紫外線遮断フィルム）を製造した。
【００４９】
【表１】
2008174745.tif 000004
【００５０】
＜実験例１＞
本実験例１では、銀ナノ粒子の紫外線遮断効果を確認するために、実施例１ないし５に基づいて製造された紫外線遮断複合層（紫外線遮断フィルム）を紫外線発光素子（中心波長４００ｎｍ）上に載せ、紫外線が発光するときに透過する光の強度を測定した。さらに、上記紫外線遮断複合層（紫外線遮断フィルム）を白色発光素子の上に載せ、白色光維持の可否も観察した。このとき、光の強度は、オーシャンオプティクスＵＳＢ１００測定器（Ｏｃｅａｎ  Ｏｐｔｉｃｓ  ＵＳＢ  １００  ｄｅｔｅｃｔｏｒ）を用いて測定し、この結果は下記表２および図２に示した。下記の測定結果において、上記紫外線遮断複合層（紫外線遮断フィルム）を載せない状態で紫外線発光素子が発光するときに測定される光の強度は、比較実験例１に表示した。下記の測定結果において、紫外線遮断効果および白色光維持効果は、肉眼で観察した結果、紫外線遮断効果（紫色が漏出する現象が阻止される効果）がない場合は×、ある程度の効果がある場合は△、効果が良好である場合は○、効果が極めて良好である場合は◎で表示した。
【００５１】
【表２】
2008174745.tif 000005
【００５２】
上記表２及び下記表４の紫外線発光素子強度の単位は無単位である。
【００５３】
上記表２の実験例１−ｅの紫外線発光素子強度及び紫外線遮断の欄の「−」は、それぞれ「０」という意味である。
【００５４】
また上記表２及び下記表４の紫外線発光素子強度の欄の「〜」は、「以下」という意味である。
【００５５】
前記表２および図２で確認されるように、銀ナノ粒子を含む紫外線遮断複合層（紫外線遮断フィルム）を用いる場合には、銀ナノ粒子の表面プラズモン吸収波長によって４００ｎｍないし４２０ｎｍの波長が吸収遮断され、その結果、紫色が漏出する現象が阻止されることを知ることができる。
【００５６】
次に、下記表３の組成（造成）のように、ＴｉＯ２と、トルエン中に１ｗｔ％の含量で含有された銀溶液を透明インク（バインダ：ノグォン社製造のＣＮＩ  ＩＮＳ−０００  ＩＮＫを使用）に混ぜ、上記ミーリング装置を用いて分散することで、誘電体ＴｉＯ２がコーティングされた銀ナノ粒子（銀ナノ粒子単独の平均粒子径５ｎｍ、誘電体ＴｉＯ２コーティング層ないし膜を含む銀ナノ粒子の平均粒子径５ｎｍ）を含む紫外線遮断フィルム（厚さ２０μｍ）を製造した。本実施例６ないし１０では、銀ナノ粒子と誘電体ＴｉＯ２を共用することで、紫外線遮断効果だけでなく白色光維持効果もともに図った。
【００５７】
【表３】
2008174745.tif 000006
【００５８】
＜実験例２＞
本実験例２で、実施例６ないし１０に基づいて製造された紫外線遮断フィルムの紫外線遮断効果を確認するために、前記実施例６ないし１０に基づいて製造された紫外線遮断フ
ィルムを紫外線発光素子（中心波長４００ｎｍ）上に載せ、紫外線が発光するときに透過する光の強度を測定した。さらに、上記紫外線遮断フィルムを白色発光素子の上に載せ、白色光維持の可否も観察した。このとき、光の強度は、オーシャンオプティクスＵＳＢ１００測定器を用いて測定し、その結果は下記表４および図１に示した。下記の測定結果において、紫外線遮断フィルムを載せない状態で紫外線発光素子が発光するときに測定される光の強度は、比較実験例１に表示した。下記の測定結果において、紫外線遮断効果および白色光維持効果は、肉眼で観察した結果、紫外線遮断効果（紫色が漏出する現象が阻止される効果）がない場合は×、ある程度の効果がある場合は△、効果が良好である場合は○、効果が極めて良好である場合は◎で表示した。
【００５９】
【表４】
2008174745.tif 000007
【００６０】
表４および図１で確認されるように、銀ナノ粒子から発生する表面プラズモンによって４００ｎｍないし４２０ｎｍの波長が吸収遮断されることで、紫色が漏出する現象が阻止されるとともに、白色光維持効果も達成されることを知ることができる。この他にも、カラーフィルタなどを用いて、白色光の維持効果をさらに精密に調節することができる。
【００６１】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００６２】
【図１ａ】本発明に係る金属ナノ粒子を用いた紫外線遮断材料を適用した一例であって、電子機器のキーパッドアセンブリの構成を示した図である。
【図１ｂ】図１ａのキーパッドアセンブリにおいて、ＵＶ発光素子が発光する際に、数字キーボード部分の蛍光体粒子によって、光が所望の色に変換され、数字が所望の色に点灯した様子を模式的に表した図面である。
【図１ｃ】図１ａのキーパッドアセンブリにおいて、白色発光素子が発光する際に、白色発光素子から出射された白色光に反応せずに、数字と文字が白色に点灯した様子を模式的に表した図面である。
【図２】本発明に係る金属ナノ粒子を用いた紫外線遮断材料によって紫外線波長が吸収遮断されることを示す波長強度測定スペクトラムであって、強度１００以下（ｙ座標）である部分を拡大したグラフをともに示したものである。
【符号の説明】
【００６３】
１１０  数字キーボード（蛍光体粒子含有）、
１２０  文字キーボード（金属ナノ粒子）、
１３０  拡散板、
１４０  ＵＶ発光素子、
１５０  白色発光素子。
【図１ａ】
2008174745.tif 000008
【図１ｂ】
2008174745.tif 000009
【図１ｃ】
2008174745.tif 000010
【図２】
2008174745.tif 000011